L'invention est relative aux articles en caoutchouc qui comportent une armature dont une partie au moins est en un textile qui est un polyester et qui, comme ceux connus sous les marques Tergal, Diolen, Terylène, Trevira, Trelenka, Dacron et autres, résulte de la polycondensation d'acide téréphtalique et d'éthylène glycol. On sait que lorsque des incendies se produisent dans des lieux où se trouvent de tels articles, le textile se décompose en libérant de l'acide téréphtalique gazeux qui se condense dans les masques portes par le personnel et les obstrue. L'invention vise à éviter que la quantité d'acide téréphtalique gazeux libers soit suffisante pour colmater les masques et mettre ainsi en peril la vie du personnel. Selon l'invention, on obtient ce résultat en dispersant dans le caoutchouc un compose dans lequel un des métaux suivants : calcium, baryum, strontium, aine, magnésium aluminium est associé à une des fonotions suivantes ; oxyde, hydroxyde, carbonate, oxalate, acétate, sulfate, une ou plusieurs molécules d'eau pouvant éventuellement être associées à ce composé, comme dans l'alumine trihydratée. Exprimée en poids, la quantité du compose qui est ajoute est comprise entre 3 et 60 % de la quantité d'élastomère t elle dépend de la nature du composé et aussi du rapport entre le poids du polyester et celui du caoutchouc pour l'article considé- ré ; plus ce rapport est grand, plus la quantité de composé ajouté est élevée. Si le dit compose est un sel, c'est à dire un carbonate, un oxalate, un acétate ou un sulfate, ce dernier doit se décomposer et libérer l'oxyde métallique correspondant à une température n'excédant pas à 300Q C ; s il semble en effet que ce soit l'oxyde métallique qui fixe l'acide téréphtalique gazeux qui commence à être libéré en quantités relativement importante dès 3500 c - 4000 C. L'invention s'applique tout particulièrement aux bandes transporteusos dont l'armature est en polyester ou eompor- te des quantités importantes de polyester, qui sont destines 8 être utilises dans les galeries minieres ou dans un milieu clos. Le composé décrit ci-dessus peut être ajout soit dans le caoutchouc qui recouvre l'armature des bandes soit dans celui qui constitue les revêtements soit dans paun et l'autre. Par exemple. on a réalisé des bandes transporteuses de la margue Tergal dont l'armature entait constituée par un tissu en polyester NU pesant 950 g par m2 et dont les revetements supérieur et inférieur avaient respectivement 4 et 3 mm d'épaisseur ; le poids des bandes était de 12,2 kg par m2.Les revetements ont été réalisés dans les mélanges suivants bande bande bande bande PARTIES EN POIDS témoin A B C Polychloroprène modifié 100 100 100 100 au mercaptan Noir FEF 50 50 50 50 Kaolin 30 30 30 70 Antioxygène 1,5 1,5 1,5 1,5 Paraffine chlorée à 70 % de 15 15 15 15 chlore. Oxyde de zinc 5 5 5 5 Magnésie 4 4 4 4 Ethylène - thiourée 0,5 0,5 0,5 0,5 Acide stéarique 2 2 2 2 Alumine trihydratée 0 20 O O Oxyde de calcium 0 0 20 0 (chaux vive) Oxalate de calcium 0 0 0 20 Un échantillon de chaque bande a été prélevé et soumis pendant 1 heure à une température de 4000 C ; les gaz ont été récupérés et l'acide téréphtalique présent dans les gaz a été dosé. Les résultats ont été les suivants Bande témoin A B C Acide téréphtalique présent dans les gaz récupérés (en %) 1,57 0,41 0,62 0,57 REVENICATI0NS 1 - Article en caoutchouc, notamment bande transporteuse, dont 11 armature comporte au moins une partie en un polyester résultant de la polycondensation d'acide téréphtalique et d'éthylène glycol, caractérisé en ce que un composé constitué par un des métaux suivants calcium, baryum, strontium, zinc,. magnésium, aluminium associé à une des fonctions suivantes : oxyde, hydroxyde, carbonate, oxalate, acétate, sulfate est ajouté au caoutchouc pour éviter qu'en cas dtincendie soient libérées des quantités gênantes d'acide téréphtalique. 2 - Article en caoutchouc selon la revendication 1 caractérisé en ce que une ou plusieurs molécules d'eau est associée au composé. 3 - Article en caoutchouc selon l'une des revendications 1 ou 2 caractérisé en ce que exprimée en poids la quantité de composé est comprise entre 3 et 60 ç de la quantité d'élastomère.